(57)【要約】【課題】コックリングを発生しない薄物のインクジェット記録媒体を提供する。【解決手段】坪量が４６ｇ／ｍ２以下の晒クラフト紙の少なくとも片面に、ラテックスおよびワックスを主成分とする防湿層を有し、且つ該防湿層上にインク受理層を有し、インク受理層の塗工量が５ｇ／ｍ２以上１０ｇ／ｍ２以下の範囲であるインクジェット記録媒体によって達成される。【選択図】なし【特許請求の範囲】
【請求項１】
坪量が４６ｇ／ｍ２以下の晒クラフト紙の少なくとも片面に、ラテックスおよびワックスを主成分とする防湿層を有し、且つ該防湿層上にインク受理層を有し、インク受理層の塗工量が５ｇ／ｍ２以上１０ｇ／ｍ２以下の範囲であるインクジェット記録媒体。
【発明の詳細な説明】
【技術分野】
【０００１】
薄物のチラシ用紙のような軽量感を有するインクジェット記録媒体に関する。
【背景技術】
【０００２】
インクジェット記録方式は、写真プリント作製、サイン・ポスター作製、チラシ・カタログ類などの商業印刷物作製に応用されている。安価な店内サインやチラシの用途では、印刷用紙の中で所謂「薄物」と呼ばれる印刷用紙が用いられている。薄物としては坪量７０ｇ／ｍ２以下である軽量塗工用紙が用いられている。
【０００３】
インクジェット記録方式に使用することができるオフセット印刷用塗工紙であって、坪量が４０ｇ／ｍ２〜５５ｇ／ｍ２であり、特定の最大細孔径および表面張力４５ｍＮ／ｍの液体に対する特定の接触角を有する基紙に塗工層を片面あたり５．５ｇ／ｍ２〜１０ｇ／ｍ２塗工して形成されるオフセット印刷用塗工紙がある（例えば、特許文献１参照）。
【先行技術文献】
【特許文献】
【０００４】
【特許文献１】特開２００５−２５６２３７号公報
【発明の概要】
【発明が解決しようとする課題】
【０００５】
特許文献１に記載されるが如くの薄物であるインクジェット記録媒体は、コックリングが発生し易い。印刷中にコックリングが発生すると、インクジェット記録方式のインクヘッドから吐出されるインク滴の着弾位置がズレて画質の低下、あるいは用紙の搬送性が悪くなって印刷操業性の低下をもたらす。画質向上およびきめ細かな階調表現を達成するためにインクジェット記録方式のインクは、より多色化、より淡色インク化の傾向があり、コックリングを一層発生し易い状況である。
【０００６】
本発明の目的は、薄物のチラシ用紙のような軽量感を有しつつ、コックリングを抑制したインクジェット記録媒体を提供することである。
【課題を解決するための手段】
【０００７】
本発明の上記の課題は、坪量が４６ｇ／ｍ２以下の晒クラフト紙の少なくとも片面に、ラテックスおよびワックスを主成分とする防湿層を有し、且つ該防湿層上にインク受理層を有し、インク受理層の塗工量が５ｇ／ｍ２以上１０ｇ／ｍ２以下の範囲であるインクジェット記録媒体によって解決される。
【発明の効果】
【０００８】
本発明を実施することによって、薄物のチラシ用紙のような軽量感を有しつつ、コックリングを抑制したインクジェット記録媒体を提供することができる。
【発明を実施するための形態】
【０００９】
以下、本発明のインクジェット記録媒体について、詳細に説明する。
【００１０】
本発明のインクジェット記録媒体は、従来公知である晒クラフト紙を基材とする。晒クラフト紙の坪量は４６ｇ／ｍ２以下である。このような晒クラフト紙は、市販されているので入手することができる。晒クラフト紙は、坪量は４６ｇ／ｍ２以下であっても紙の強度や折り曲げ強度の点で優れる。坪量は４６ｇ／ｍ２以下とすることで後述のインク受理層を有する薄物のインクジェット記録媒体にすることができる。
【００１１】
本発明において、晒クラフト紙の少なくとも片面に、ラテックスおよびワックスを主成分とする防湿層を有する。ラテックスとしては、例えば、合成ゴム系、アクリル系、スチレン・ブタジエン系、スチレン・アクリル系、オレフィン系など従来公知のラテックスから選択して単独または２種以上を併用して含有することができる。ワックスとしては、例えば、ポリエチレンワックスなど従来公知のワックスから選択して単独または２種以上を併用して含有することができる。ラテックスとワックス含有する防湿層を有することで、コックリングを抑制することができる。
【００１２】
防湿層には、インク吸収性を向上させる目的で、軽質炭酸カルシウム、重質炭酸カルシウム、アルミナ水和物、アルミナ、サチンホワイト、クレー、タルク、酸化チタン、非晶質合成シリカ、気相法シリカ、コロイダルシリカ、カオリン、焼成カオリン、酸化亜鉛、活性白土、珪藻土、レーキ、プラスチックピグメントなどの従来公知の顔料を単独または２種以上を併用して含有することができる。
【００１３】
防湿層は、エアーナイフコーター、バーコーター、ロールコーター、ブレードコーター、カーテンコーターなど従来公知の塗工装置を用いて塗工し形成することができる。防湿層の塗工量は、２ｇ／ｍ２以下の範囲が好ましい。ここで、防湿層の塗工量とは実質成分の塗工量である。
【００１４】
本発明において、インクジェット記録媒体は、防湿層上にインク受理層を有し、インク受理層の塗工量が５ｇ／ｍ２以上１０ｇ／ｍ２以下の範囲である。
【００１５】
インク受理層は、顔料およびバインダーを含有することが好ましい。顔料は、従来公知の顔料を用いることができる。例えば、軽質炭酸カルシウム、重質炭酸カルシウム、アルミナ水和物、アルミナ、サチンホワイト、クレー、タルク、酸化チタン、非晶質合成シリカ、気相法シリカ、コロイダルシリカ、カオリン、焼成カオリン、酸化亜鉛、活性白土、珪藻土、レーキ、プラスチックピグメントなどを挙げることができる。これらを単独または２種以上を併用してインク受理層に含有することができる。
【００１６】
バインダーは、従来公知の水分散性バインダーまたは水溶性バインダーを用いることができる。水分散性バインダーとしては、例えば、スチレン−ブタジエン共重合体またはアクリロニトリル−ブタジエン共重合体などの共役ジエン系共重合体ラテックス、アクリル酸エステルまたはメタクリル酸エステルの重合体あるいはメチルメタクリレート−ブタジエン共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキド樹脂ラテックス、不飽和ポリエステル樹脂ラテックス、またはこれらの各種共重合体のカルボキシル基などの官能基含有単量体による官能基変性共重合体ラテックス、あるいはメラミン樹脂、尿素樹脂などの熱硬化合成樹脂を挙げることができる。水溶性バインダーとしては、例えば、酸化澱粉、エーテル化澱粉、リン酸エステル化澱粉などの澱粉誘導体、メチルセルロース、カルボキシメチルセルロース、ヒドロキシエチルセルロースなどのセルロース誘導体、ポリビニルアルコールまたはシラノール変性ポリビニルアルコールなどのポリビニルアルコール誘導体、カゼイン、ゼラチンまたはそれらの変性物、大豆蛋白、プルラン、アラビアゴム、カラヤゴム、アルブミンなどの天然高分子樹脂またはこれらの誘導体、ポリアクリル酸ソーダ、ポリアクリルアミド、ポリビニルピロリドンなどのビニルポリマー、アルギン酸ソーダ、ポリプロピレングリコール、ポリエチレングリコール、無水マレイン酸またはその共重合体などを挙げることができる。これらを水分散性バインダーまたは水溶性バインダーから単独または２種以上を併用してインク受理層に含有することができる。
【００１７】
インク受理層の塗工量は５ｇ／ｍ２以上１０ｇ／ｍ２以下の範囲である。５ｇ／ｍ２未満であるとインク吸収性が不足する。１０ｇ／ｍ２超であると製造コスト的に好ましくない。また、塗工層を増やすと、塗工層に割れなどが発生することがある。ここで、インク受理層の塗工量とは乾燥固形分の塗工量である。
【実施例】
【００１８】
以下、実施例によりさらに詳細に本発明の効果を説明するが、本発明はこれにより限定されるものではない。
（実施例１）
【００１９】
坪量４６ｇ／ｍ２の晒クラフト紙上に、下記防湿層の塗工液をエアーナイフコーターにより片面あたり実質成分量として塗工量２ｇ／ｍ２となるように両面塗工し乾燥する。次に、防湿層上に下記インク受理層の塗工液をエアーナイフコーターにより片面あたり乾燥固形分として塗工量１０ｇ／ｍ２となるように両面塗工し乾燥し、実施例１のインクジェット記録媒体を得る。
【００２０】
＜防湿層の塗工液の調製＞
下記成分を含有する濃度２０質量％の塗工液を調製する。
アクリル変性ラテックス（ＤＩＣ社製パテラコールＨＢ５２７）            ８７質量部
ポリエチレンワックス                                                    ３質量部
重質炭酸カルシウム                                                    １０質量部
【００２１】
＜インク受理層の塗工液の調製＞
［アルミナ水和物ゾルの調製］
水２９９質量部に酢酸１質量部を混合し、擬ベーマイト構造を有するアルミナ水和物（サソール社製Ｄｉｓｐｅｒａｌ  ＨＰ１４；平均１次粒子径１４ｎｍ）１００質量部を添加し、そのまま２時間攪拌して解膠し、固形分濃度２５質量％のアルミナ水和物ゾルを得る。
【００２２】
［インク受理層の塗工液の調製］
上で得られたアルミナ水和物ゾルの１００質量部に対し、けん化度８８ｍｏｌ％のポリビニルアルコール（クラレ社製ＰＶＡ２３５）の１０質量％水溶液７０質量部を添加し、インク受理層の塗工液を調製する。
【００２３】
（比較例１）
実施例１の防湿層の塗工液において、アクリル変性ラテックスを配合しないこと以外は実施例１と同様に行い、比較例１のインクジェット記録媒体を得る。
【００２４】
（比較例２）
実施例１の防湿層の塗工液において、ポリエチレンワックスを配合しないこと以外は実施例１と同様に行い、比較例２のインクジェット記録媒体を得る。
【００２５】
（比較例３）
実施例１において、インク受理層を設けないこと以外は実施例１と同様に行い、比較例３のインクジェット記録媒体を得る。
【００２６】
＜コックリングの評価＞
実施例および比較例のインクジェット記録媒体をＡ４判に断裁した後、インクジェットプリンタＰＩＸＵＳ  ｉＰ４１００（キヤノン社製）を用いてブラック１００％（色濃度）ベタ印刷パターン（幅１５０ｍｍ×長さ２００ｍｍ）を印刷し、印刷１時間後のインクジェット記録用紙のコックリングを目視評価した。３以上の評価では、実用上問題ないレベルである。
３：実用上問題となるコックリングが発生していない。
２：実用上問題となるコックリングが少し発生している。
１：実用上問題となるコックリングが多く発生している。
【００２７】
評価結果は次の通りである。実施例１：コックリングの評価３。比較例１：コックリングの評価１。比較例２：コックリングの評価２である。比較例３：インクを吸収することができず、インクジェット記録媒体として成立しない。
【００２８】
実施例１並びに比較例１および２の結果から、本発明にかかるインクジェット記録媒体は、薄物であってもコックリングを抑制することができると分かる。